(57)【特許請求の範囲】
【請求項１】
シンクの底部から垂直方向に立ち上がる側板の開口縁を外方に向かって湾曲状に縁折りして水平面内に形成されたフランジ部に開口端を有する天板を重ね合わせ、その重ね合わせて形成された継ぎ手に上下から一対のシーム溶接用電極輪を当接してこれら電極間に溶接に必要とする加圧力と溶接電流を供給し、前記電極輪を回転駆動しつつ前記継ぎ手を全周にわたって気密に溶接する方法であって、
上部電極輪の先端に、シンクの内側から外方に向かって次第にシンクのフランジ部から離れるように水平面に対して６度〜１０度の角度で傾斜する踏み面が形成され、
下部電極輪は、上部電極輪の先端断面幅と同等かまたはそれより広い先端断面幅を有し、下部電極輪の先端面に断面が平面状の平面部が形成されると共に、先端面の一端側にはシンクのフランジ部の縁折りされた湾曲面と略同等の曲率を有する曲面部が形成され、
上部電極輪の踏み面が、天板に対して、下部電極輪の平面部から曲面部への曲がり際またはその近傍位置からフランジ部の曲がり際から突き出る天板の開口端角部を加圧するようにして、前記継ぎ手の全周にわたりマッシュシーム溶接を施すことにより、天板の開口端角部をシンクのフランジ部の縁折り際又はその近傍に沿って密着させ且つ天板の開口端角部の厚さを薄くして天板の開口端角部をシンクのフランジ部に接合することを特徴とする流し台のシーム溶接方法。
【請求項２】
上部電極輪の先端の踏み面にシンクのフランジ部の縁折りされた湾曲面と略同等の曲率をもつ曲面が形成され、その曲面に沿って天板の開口端角部をシンクのフランジ部の縁折り際又はその近傍に密着させるようにしたことを特徴とする請求項１に記載の流し台のシーム溶接方法。
【請求項３】
シンクの底部から垂直に立ち上がる側板の内側にガイドブロックを当接させてこの側板に外方に向かう張力を付勢することによりシンクのフランジ部の縁折り際またはその近傍を外方に押圧してフランジ部の下側に下部電極輪を当接させて誘導されるフランジ部の溶接線のアライメントを安定化させ、ガイドブロックの側面に形成された逃げ溝により上部電極輪の側面を垂直方向にガイドすると共に上部電極輪を圧下させたときに上部電極輪の傾斜踏み面の先端を逃がすようにしたことを特徴とする請求項１又は２に記載の流し台のシーム溶接方法。
【請求項４】
上部電極輪を一定の溶接回数または溶接長に応じて上部電極輪の先端断面幅方向にシフトさせるようにしたことを特徴とする請求項１〜３のいずれか一項に記載の流し台のシーム溶接方法。
【請求項５】
下記の溶接条件により溶接を行うことを特徴とする請求項１〜４のいずれか一項に記載の流し台のシーム溶接方法。
シンクと天板の材質：ステンレス材
板厚：０．６〜０．９ｍｍ
天板出し代：２〜３ｍｍ
溶接電流：７．０〜８．０ｋＡ
上部電極輪と下部電極輪による加圧力：３．０〜８．０ｋＮ
【発明の詳細な説明】
【技術分野】
【０００１】
本発明は、ステンレス製の薄板プレス品からなる流し台のシンクに天板を接合する際のシーム溶接方法に関する。
【背景技術】
【０００２】
流し台は例えば図９の平面図でその一構成例を示すように、一般にはシンクＡの開口した上端を外方に向けて縁折りしたフランジ部Ｂに天板Ｃを重ね合わせ、その重ね合わせて形成された継ぎ手をシーム溶接機で気密に接合して製作される。
【０００３】
従来の流し台のシーム溶接方法としては、例えば特許文献１の発明が知られている。この種の方法は、例えば図１０に示すように、シンクＡ側の開口した上端を外方に向けて縁折りしたフランジ部Ｂに天板Ｃを重ね合わせ、その重ね合わせて形成された継ぎ手をシーム溶接機の上部電極輪１１と下部電極輪１２で挟みつけて加圧し、これに電流を流して双方の電極輪を回転駆動しながら継ぎ手全周を電極加圧線Ｗに誘導させて気密に接合する。
【０００４】
この場合、溶接部が製品に含まれるために、製品の表面に溶接跡すなわち凹み（圧痕ともいう）が生じると、製品の品質上当然問題となる。そこで、特許文献１の発明は、この凹みを製品の表面に生じさせないために、上部電極輪１と下部電極輪２の断面形状に着目し、下部電極輪２の先端断面幅ｅを小さめにすると共に被溶接物と接する部位に凸状部１３を形成し、上部電極輪１に下部電極輪２よりも広い幅Ｅの傾斜踏み面５を形成したものである。これによれば、溶接跡の凹みは製品の目立たないフランジ部Ｂの裏側に付くだけで、上部電極輪１が加圧転動する製品の表面は平坦かつ滑らかになる、というものである。
【０００５】
【特許文献１】特開平１１−２９１０５５号公報（段落０００６〜０００８、図１）
【発明の開示】
【発明が解決しようとする課題】
【０００６】
しかしながら、シンクＡのフランジ部Ｂと重ね合わせて形成された天板Ｃの継ぎ手である開口端角部Ｇは、図１１に示すように、完全に平滑には至らず未溶接の端材がフランジ部Ｂの曲り際に浮いた状態で残存してしまう。この残存部分は通常切削除去されるが、切削除去して後に残った部分は面取りやバフ研磨加工等の複数工程により滑らかに仕上げなければならない。この未溶接部の後処理作業は仕上げ加工に先立って人手や熟練者によって行なわれてきた。この種の従来工法は、作業性の改善の他に、粉塵・騒音等による衛生・環境問題も課題となっていた。
この発明はこのような問題点を解消するためになされたもので、未溶接部の切削除去作業を軽減すると共に衛生・環境条件を改善することができる流し台のシーム溶接方法を提供することを目的とする。
【課題を解決するための手段】
【０００７】
請求項１にかかる発明は、シンクの底部から垂直方向に立ち上がる側板の開口縁を外方に向かって湾曲状に縁折りして水平面内に形成されたフランジ部に開口端を有する天板を重ね合わせ、その重ね合わせて形成された継ぎ手に上下から一対のシーム溶接用電極輪を当接してこれら電極間に溶接に必要とする加圧力と溶接電流を供給し、電極輪を回転駆動しつつ継ぎ手を全周にわたって気密に溶接する方法であって、上部電極輪の先端に、シンクの内側から外方に向かって次第にシンクのフランジ部から離れるように水平面に対して６度〜１０度の角度で傾斜する踏み面が形成され、下部電極輪は、上部電極輪の先端断面幅と同等かまたはそれより広い先端断面幅を有し、下部電極輪の先端面に断面が平面状の平面部が形成されると共に、先端面の一端側にはシンクのフランジ部の縁折りされた湾曲面と略同等の曲率を有する曲面部が形成され、上部電極輪の踏み面が、天板に対して、下部電極輪の平面部から曲面部への曲がり際またはその近傍位置からフランジ部の曲がり際から突き出る天板の開口端角部を加圧するようにして、継ぎ手の全周にわたりマッシュシーム溶接を施すことにより、天板の開口端角部をシンクのフランジ部の縁折り際又はその近傍に沿って密着させ且つ天板の開口端角部の厚さを薄くして天板の開口端角部をシンクのフランジ部に接合する方法である。
【０００８】
請求項２にかかる発明は、請求項１の流し台のシーム溶接方法において、上部電極輪の先端の踏み面にシンクのフランジ部の縁折りされた湾曲面と略同等の曲率をもつ曲面が形成され、その曲面に沿って天板の開口端角部をシンクのフランジ部の縁折り際又はその近傍に密着させるようにした方法である。
【０００９】
請求項３にかかる発明は、請求項１又は２の流し台のシーム溶接方法において、シンクの底部から垂直に立ち上がる側板の内側にガイドブロックを当接させてこの側板に外方に向かう張力を付勢することによりシンクのフランジ部の縁折り際またはその近傍を外方に押圧してフランジ部の下側に下部電極輪を当接させて誘導されるフランジ部の溶接線のアライメントを安定化させ、ガイドブロックの側面に形成された逃げ溝により上部電極輪の側面を垂直方向にガイドすると共に上部電極輪を圧下させたときに上部電極輪の傾斜踏み面の先端を逃がすようにした方法である。
【００１１】
請求項４にかかる発明は、請求項１〜３のいずれか一項の流し台のシーム溶接方法において、上部電極輪を一定の溶接回数または溶接長に応じて上部電極輪の先端断面幅方向にシフトさせるようにした方法である。
【００１２】
請求項５にかかる発明は、シンクと天板の材質：ステンレス材、板厚：０．６〜０．９ｍｍ、天板出し代：２〜３ｍｍ、溶接電流：７．０〜８．０ｋＡ、上部電極輪と下部電極輪による加圧力：３．０〜８．０ｋＮの溶接条件により溶接を行う方法である。
【発明の効果】
【００１３】
請求項１にかかる溶接方法によれば、加圧時の上部電極輪と下部電極輪の間の強大な加圧力で継ぎ手部の天板側の開口端角部をシンク側の底部から垂直に立ち上がる側板の開口縁を外側に湾曲状に折り曲げて形成されたフランジ部の外側方向への曲がり際またはその近傍に完全に密着させて重ね合わせ部を形成することができる。
【００１４】
また、天板の開口端角部をシンクのフランジ部の曲がり際に位置させて開口端角部近傍にナゲットを形成することができるために、上部電極輪と下部電極輪の間を通過する間に開口端角部が抵抗加熱と高い加圧力によって塑性流動して板厚が薄くなると同時に正常なナゲットがシンクのフランジ部の曲がり際に沿って連続的に形成される。したがって、従来のような天板の開口端角部の切削加工や面取り加工などの溶接後の荒削り工程が省略できる他、溶接品質の向上、溶接後処理工数削減によるコストカット、生産性の向上、設備省力化を同時に図ることができる。また、従来行なわれてきた未溶接部の後処理作業の軽減化により、衛生・環境条件を大幅に改善することができる。
【００１５】
請求項２にかかる溶接方法によれば、天板の開口端角部をシンクのフランジ部の上に密着させ、フランジ部の湾曲状の曲がり際で所望の継ぎ手厚さまでマッシュダウンしながらシーム溶接することができ、開口端角部を溶接と同時に平滑加工することができる。このため、溶接後の仕上げ工数を省略することが可能となる。
【００１６】
請求項３にかかる溶接方法によれば、ガイドブロックがシンクの内側から外方に向かって張力を付勢してシンクの内側からフランジ部の曲がり際を押圧することで継ぎ手近傍の変形を防止し、継ぎ手精度の向上を図ることができる上に、ガイドブロックの垂直面を上部電極輪の側面に当接させることにより溶接時の加圧方向の動きと上部電極輪の回転時の動きとをガイドすることもでき、溶接時における上部電極輪と下部電極輪の間に継ぎ手を導く際の溶接軌跡のアライメントを安定化することが可能となり、薄板特有のシーム溶接時の熱影響によるワーク変形や熱歪にも十分に対応することができる。
【００１８】
また、天板の開口端角部が常時同じ踏み面のところに当るとその部分が異常消耗し、凹みや段差ができ、溶接時に溶接軌跡が位置ズレして表面ビード荒れ等が生じるおそれがある。この場合、ナゲットの正常な生成が難しく、溶接軌跡も安定しなくなる。これを修正するためには一般に消耗変形した電極面の研削やドレッシングなどによる電極整形処理を頻繁に行なわなければならない。
これに対し、請求項４にかかる溶接方法によれば、上部電極輪を一定の溶接回数または溶接長に応じて上部電極輪の先端断面幅方向にシフトさせることによって、電極消耗量を上部電極輪の先端断面幅方向へ分散させることで、過剰な電極研削や整形処理回数を削減し、上部電極輪の寿命延長を図ると共に、軌跡位置ズレを防止し、滑らかな表面ビードを形成することで溶接軌跡の安定化を図ることができる。
【００１９】
また、請求項５の溶接条件によれば、溶接部の塑性変形による板厚減少と同時にフランジの平面から曲面への移り際に正常な溶接ナゲットを生成することができ、しかも溶接部に圧痕や歪がなく天板の開口端角部を平滑に接合することができる。
【発明を実施するための最良の形態】
【００２０】
以下、この発明の実施の形態を添付図面に基づいて説明する。
実施の形態１
図１にこの発明の実施の形態１に係る流し台のシーム溶接方法を示す。上部電極輪１と下部電極輪２はそれぞれ銅又は銅合金からなり、上部電極輪１は略１２〜１５ｍｍ程度の先端断面幅Ｅ１を有し、下部電極輪２は上部電極輪１の先端断面幅Ｅ１と同等かまたはそれより広幅の先端断面幅Ｅ２を有している。下部電極輪２の先端面に、断面が平面状の平面部３が形成されると共に、先端面の一端側には、シンクＡのフランジ部Ｂの表面を傷つけないようにフランジ部Ｂの縁折りされた湾曲面と略同等の曲率を有する曲面部４が形成されている。
【００２１】
一方、上部電極輪１の先端には、シンクＡの内側から外方に向かって次第にシンクＡのフランジ部Ｂから離れるように水平面に対する傾斜角度が略８度程度の傾斜踏み面５が形成されている。この上部電極輪１の傾斜踏み面５の加圧線Ｗは、下部電極輪２の平面部３から曲面部４への曲がり際またはその近傍に位置している。
【００２２】
流し台はワーク板厚０．６ｍｍ〜０．８ｍｍ程度の薄いステンレス板から形成される。シンクＡは水槽にあたる部分が有底面Ｆから垂直方向に立ち上がる側板Ｄの上端の開口縁を外方に向かって湾曲状に折り返して水平面内にフランジ部Ｂがプレス形成されたものである。天板ＣにはシンクＡのフランジ部Ｂの上に重ねられる開口端が形成されている。天板Ｃの開口端角部ＧはシンクＡの垂直方向に立ち上がる側板Ｄの内側延長線ａから開口端の上端を外方に向かってフランジ部Ｂが縁折りされた湾曲面の曲がり際の加圧線Ｗまでの中間点ｂを天板の出し代として略２．０ｍｍ程度内側に位置させて平坦なフランジ部Ｂの上に重ね合わせる。
【００２３】
これによって天板Ｃの開口端角部Ｇはフランジ部Ｂの湾曲面から水平面内に僅かに突き出た状態でフランジ部Ｂの上に継ぎ手が形成される。かくして形成された継ぎ手には図１に示すように水平面内に突き出た開口端角部Ｇとフランジ部Ｂの湾曲面との間に僅かな断面三角形状の隙間Ｓが形成されるが、フランジ部Ｂと天板Ｃとがズレないようスポット溶接により仮付けされる。仮付けされた後、ワークは産業用ロボットまたはマニュピュレータ等の自動搬送機によってマッシュシーム溶接機に搬送され、このシーム溶接機により継ぎ手部分の全周に対して本溶接が行なわれる。
【００２４】
ワークは手持ちで誘導するか、またはシンクＡの形状と相似形のバックバーをフランジ部Ｂの下側に当てがい、バックバーをリンク機構等の自動倣い機構によりシーム溶接機の電極輪の回転力で溶接軌跡を倣い誘導して溶接が行なわれる。フランジ部Ｂと天板Ｃとの継ぎ手はシーム溶接機の上部電極輪１と下部電極輪２との間の加圧点Ｗにおいて誘導され、継ぎ手全周にわたって気密に溶接される。
【００２５】
このようにすることにより、天板Ｃの開口端角部Ｇをフランジ部Ｂの水平面から湾曲面に移る縁折り際Ｒ（曲がり際ともいう）又はその近傍に密着させて接合することができる。
実施の形態１の方法により接合された天板Ｃの開口端角部ＧとシンクＡのフランジ部Ｂとの継ぎ手溶接部を光学顕微鏡で撮影した断面写真を図２に示す。天板Ｃの開口端角部Ｇの近傍にナゲットＮが形成されている様子が示されている。上部電極輪１と下部電極輪２との間を通過するときに開口端角部Ｇが抵抗加熱と高い加圧力によって塑性流動して板厚が所望の厚さまで薄くなると同時にナゲットがフランジ部Ｂの曲がり際に沿って連続的に形成される。このようにして、開口端角部Ｇをフランジ部Ｂに平滑に接合することができる。
【００２６】
実施の形態２
図３に実施の形態２に係る流し台のシーム溶接方法を示す。この実施の形態２においては、上述した実施の形態１の上部電極輪１の傾斜踏み面５に代わって下部電極輪２の曲面部４と略同等の曲率半径に適合する湾曲踏み面６が形成された上部電極輪１が用いられる。下部電極輪２は実施の形態１で用いられたものと同じく、上部電極輪１の先端断面幅Ｅ１と同等かまたはそれより広幅の先端断面幅Ｅ２を有し、その先端面に平面部３と曲面部４とを有している。
【００２７】
上部電極輪１の湾曲踏み面６が下部電極輪２の曲面部４と略同等の曲率半径を有するため、継ぎ手における天板Ｃの開口端角部Ｇに強力な加圧力をかけながら通電・加熱溶融して湾曲踏み面６で溶接することができる。
【００２８】
実施の形態３
図４に実施の形態３に係る流し台のシーム溶接方法を示す。シンクＡと天板Ｃは０．６ｍｍ程度の薄板プレス品であるため、シーム溶接機にセットするときに継ぎ手が安定しないおそれがある。そこで、この実施の形態３は、溶接線のアライメントをよくするため、継ぎ手の近くを押えるガイドブロック７を使用した方法である。ガイドブロック７は、上部電極輪１の加圧方向のガイドと回転方向へのガイドを兼ねるもので、絶縁性の合成樹脂材又はウレタンゴムや絶縁被覆された金属から形成されている。
【００２９】
図５に示されるように、ガイドブロック７は図示しないシリンダ又はモーターなどのアクチュエータまたはバネなどの弾性機構等の駆動ロッド９の先端に連結されていて、シンクＡの側板Ｄを内側から外方に向けて張力を付勢させてフランジ部Ｂの正規溶接線の位置ズレを防止している。この場合、シンクＡの側板Ｄから開口端の上端を縁折りしたフランジ部Ｂの近傍をガイドブロック７が継ぎ手全周方向に沿ってリング状に押えるか、または継ぎ手を周方向に適当な間隔をもって直線部とコーナー部とに分けてブロック毎に押えるようにしてもよい。
【００３０】
ガイドブロック７は、シンクＡの底部Ｆから垂直に立ち上がる側板Ｄの上端部の縁折り際又はその近傍を内側から外側に向かって押圧し、開口端角部Ｇを重ね合わせたフランジ部Ｂの下側に下部電極輪２を当接してフランジ部Ｂの溶接線を電極位置に誘導する際に、溶接線のアライメントを安定させる。
【００３１】
図４に示されるように、ガイドブロック７には逃げ溝８が形成されている。この逃げ溝８は、上部電極輪１の側面を垂直方向にガイドするためであり、上部電極輪１を圧下させたときに上部電極輪１の傾斜踏み面５の先端を逃がすための逃げ溝としても作用する。また、上部電極輪１が圧下しつつ回転駆動するときにも上部電極輪１の側面を逃げ溝８の垂直面でガイドすることによりフランジ部Ｂの溶接線の誘導を常に安定させることができるため、シーム溶接時の熱膨張・熱歪によるワーク変形を防止することが可能となる。
【００３２】
なお、図４及び５には実施の形態１で用いた傾斜踏み面５を有する上部電極輪１が示されているが、湾曲踏み面６を有する上部電極輪１を用いる実施の形態２のシーム溶接方法にこの実施の形態３のガイドブロック７を適用することもできる。
【００３３】
実施の形態４
図６に実施の形態４に係る流し台のシーム溶接方法を示す。上部電極輪１の傾斜踏み面５には常時天板Ｃの開口端角部Ｇが当たるため、マッシュ溶接に必要な強大な加圧力と加熱によりこの傾斜踏み面５の消耗が無視できなくなる。そこで、この実施の形態４は、上部電極輪１による加圧線Ｗが傾斜踏み面５の特定の箇所に固定されないように、上部電極輪１を有するシームヘッドを図示しないシフト機構に取り付けて、上部電極輪１を電極先端断面幅方向（図６の矢印方向又は逆方向）へ移動させるようにした方法である。シフト機構により、所定の溶接回数又は溶接毎に毎回少しずつ上部電極輪１を電極先端断面幅方向にシフトさせるか、もしくはシーム溶接長に応じて上部電極輪１の傾斜踏み面５を溶接過程中に電極先端断面幅方向に移動させる。これにより、上部電極輪１の消耗量を傾斜踏み面５の電極先端断面幅方向へ分散させることができる。したがって、過剰な電極研削や整形処理回数を削減して電極輪の寿命延長を図ると共に、軌跡位置ズレを防止して滑らかな表面ビードを形成することで溶接軌跡の安定化を図ることができる。
【００３４】
試験結果
本発明の溶接方法を次の溶接条件に基づき溶接試験を行い、溶接品質を確認した。
１．上部電極輪の傾斜条件
傾斜角度が６度未満では、天板の開口端角部又はこれに近いところに溶接部を生成することができなかった。また１０度を越えると、天板の加圧力が開口端角部に掛かりすぎて溶接時に中散りが生じ、不規則表面ビートを発生した。研削工程は従来同様に必要であった。内部欠陥のない良好なナゲットを開口端角部またはその近傍に生成するためには、傾斜角度の最適値を６〜１０度に限定することが好ましい条件であることが判明した。
【００３５】
２．流し台の板厚条件（ステンレス製シンクと天板）
板厚が０．５ｍｍ以下では、薄すぎてナゲットの形成が難しく、電極輪の踏み面にピックアップされやすくなる。一方、板厚が１．０ｍｍ以上では、溶接加圧時に天板が湾曲し難く、表散りによる内部欠陥が発生しやすくなった。板厚の最適値は、０．６〜０．９ｍｍに限定することが好ましい。
【００３６】
３．天板出し代条件
天板出し代を１ｍｍ以下に設定すると、天板の開口端角部とフランジ部の縁折り際に溶接部を生成することができなかった。一方、天板出し代が４ｍｍ以上では、天板が湾曲し難く、表散りによる内部欠陥が発生しやすくなった。天板の開口端角部をフランジ部の湾曲状の縁折り際に圧下し、所望の継ぎ手厚さまで平滑に減少する効果を得るためには、最適値２〜３ｍｍが好ましい。
【００３７】
４．溶接電流条件
溶接電流が６．０ｋＡ以下では、溶接部の連続ナゲットを得ることができなかった。また、溶接電流が１０ｋＡ以上では、表散り、中散り、不規則ビードが顕著に発生してナゲットに内部欠陥が生じてしまった。溶接速度を３ｍ／ｍｉｎとした場合では、溶接品質上、７．０〜９．０ｋＡが適正電流値であることを確認した。
【００３８】
５．電極加圧力条件
上部電極輪及び下部電極輪による加圧力を２．０ｋＮ以下にすると、溶接部の圧力が不足して表散り、中散り、不規則ビードが発生してナゲットに内部欠陥が残留した。また、加圧力の上限値を６．０ｋＡ以上にすると、溶接部の加圧力が強すぎて安定した溶接軌跡が得られないので、不規則ビードや不完全ナゲットが発生した。天板の継ぎ手表面に圧痕を発生させないで健全なナゲットを形成するためには、加圧力の適正値は３．０〜８．０ｋＮであることがわかった。
【００３９】
かくして、本発明に係る溶接方法の溶接パラメータによれば、シンクと天板の材質：ステンレス材（ｓｕｓ３０４）、板厚：０．６〜０．９ｍｍ、天板出し代：２〜３ｍｍ、溶接電流７．０〜８．０ｋＡ、加圧力：３．０〜８．０ｋＮ、上部電極輪の踏み面の傾斜角度：６°〜１０°の範囲内であれば、光学顕微鏡４００〜５００倍の拡大写真で撮影した図７のコーナーフランジ部の溶接断面写真及び図８の直線フランジ部の溶接断面写真に示されるように、健全なナゲットが天板の開口端角部近傍に生成され、しかもフランジ部の湾曲状に縁折りされた縁折り際に密着した状態で継ぎ手厚さを平滑に減少した良好な溶接結果が得られることが判明した。
【産業上の利用可能性】
【００４０】
本発明は、流し台の以外に、浴槽、タンク類、パッケージ等のシーム溶接に応用することもできる。とりわけ薄板の重ね代の先端角部を溶接線とする場合にガイドブロックを利用することで溶接アライメントを安定させることができ、フランジ部の縁折り際に完全に密着しつつ所望の継ぎ手厚さまで平滑に減少することができるため、先端角部の製品化が可能となり、溶接後の未溶接端材の切削工程を省略することができ、材料歩留まりの改善にも寄与することができる。
【図面の簡単な説明】
【００４１】
【図１】本発明の実施の形態１に係る流し台のシーム溶接方法を示す図である。
【図２】実施の形態１の方法により接合された天板の開口端角部とシンクのフランジ部との継ぎ手溶接部を光学顕微鏡で撮影した断面写真である。
【図３】本発明の実施の形態２に係る流し台のシーム溶接方法を示す図である。
【図４】本発明の実施の形態３に係る流し台のシーム溶接方法を示す図である。
【図５】本発明の実施の形態３に係る流し台のシーム溶接方法を示す図である。
【図６】本発明の実施の形態４に係る流し台のシーム溶接方法を示す図である。
【図７】本発明の溶接方法で溶接したコーナーフランジ部を光学顕微鏡で撮影した断面写真である。
【図８】本発明の溶接方法で溶接した直線フランジ部を光学顕微鏡で撮影した断面写真である。
【図９】流し台の一構成例を示す平面図である。
【図１０】従来方法における上部電極輪と下部電極輪の先端断面形状を示す断面図である。
【図１１】従来方法で接合された天板の開口端角部とシンクのフランジ部との継ぎ手溶接部を光学顕微鏡で撮影した断面写真である。
【符号の説明】
【００４２】
１  上部電極輪、２  下部電極輪、３  平面部、４  曲面部、５  傾斜踏み面、６  湾曲踏み面、７  ガイドブロック、８  逃げ溝、９  駆動ロッド、Ａ  シンク、Ｂ  フランジ部、Ｃ  天板、Ｄ  側板、Ｅ  電極先端断面幅、Ｆ  底部、Ｇ  開口端角部、Ｒ  縁折り際、Ｓ  隙間、Ｗ  加圧線。
【図１】
0004598626.tif 000002
【図２】
0004598626.tif 000003
【図３】
0004598626.tif 000004
【図４】
0004598626.tif 000005
【図５】
0004598626.tif 000006
【図６】
0004598626.tif 000007
【図７】
0004598626.tif 000008
【図８】
0004598626.tif 000009
【図９】
0004598626.tif 000010
【図１０】
0004598626.tif 000011
【図１１】
0004598626.tif 000012